(57)【要約】      （修正有）【課題】効率的であり、少ない時間で済み、より恒常性のあるトナー製品を結果としてもたらすトナー製品に使用するのに適したラテックスまたは分散液を調製する方法を提供。【解決手段】少なくとも１種の樹脂を有機溶媒と接触させて樹脂混合物を形成する工程；中和剤で該樹脂混合物を中和する工程；および連続式で該樹脂混合物流れを蒸気流れにさらして分散液を形成する工程を含む方法。トナーを形成する方法であって、有機溶媒および中和剤に樹脂を接触させて樹脂混合物を形成する工程；連続式で該樹脂混合物流れを蒸気流れにさらして分散液を形成する工程；該分散液、任意の着色剤および任意のワックスを含むプレトナー混合物から粒子を凝集させる工程；および凝集した粒子を合体させてトナー粒子を形成する工程を含む方法。本方法を行うことができる装置。【選択図】なし【特許請求の範囲】
【請求項１】
ラテックスまたは分散液を調製する方法であって、
少なくとも１種の樹脂を有機溶媒と接触させて樹脂混合物を形成する工程；
中和剤で該樹脂混合物を中和する工程；および
連続式で該樹脂混合物流れを蒸気流れにさらして分散液を形成する工程
を含む、方法。
【請求項２】
前記有機溶媒が、ケトン、アルコール、エステル、ニトリル、スルホン、スルホキシド、ホスホルアミド、ベンゼン、ベンゼン誘導体、アミン、およびそれらの組み合わせからなる群から選択される、請求項１に記載の方法。
【請求項３】
前記樹脂混合物に導入される蒸気が約８０℃〜約１５０℃である、請求項１に記載の方法。
【請求項４】
前記樹脂混合物に導入される蒸気の圧力が約０．０４ｂａｒ〜約３５ｂａｒである、請求項１に記載の方法。
【請求項５】
前記中和剤が、水酸化アンモニウム、炭酸ナトリウム、水酸化カリウム、水酸化ナトリウム、重炭酸ナトリウム、水酸化リチウム、炭酸カリウム、トリエチルアミン、トリエタノールアミン、ピリジン、ピリジン誘導体、ジフェニルアミン、ジフェニルアミン誘導体、ポリ（エチレンアミン）、ポリ（エチレンアミン）誘導体、アミン塩基、ピペラジン、およびそれらの混合物からなる群から選択される、請求項１に記載の方法。
【請求項６】
前記有機溶媒が、樹脂混合物に接触して蒸気を導入する際に自発的に蒸発する、請求項１に記載の方法。
【請求項７】
前記分散液が約５ｎｍ〜約１０００ｎｍの粒径を有する、請求項１に記載の方法。
【請求項８】
蒸気注入が広域の乱流の混合を引き起こすのに十分な乱流である、請求項１に記載の方法。
【請求項９】
トナーを形成する方法であって、
有機溶媒および中和剤に樹脂を接触させて樹脂混合物を形成する工程；
連続式で該樹脂混合物流れを蒸気流れにさらして分散液を形成する工程；
該分散液、任意の着色剤および任意のワックスを含むプレトナー混合物から粒子を凝集させる工程；および
凝集した粒子を合体させてトナー粒子を形成する工程
を含む、方法。
【請求項１０】
ラテックスまたは分散液を調製するための装置であって、
蒸気入口；
樹脂混合物流れ入口；
転相乳化ゾーン；および
ラテックスまたは分散液の出口
を含み、ここで、該蒸気入口、樹脂混合物流れ入口、およびラテックスまたは分散液の出口が転相乳化ゾーンに接続されている、装置。
【発明の詳細な説明】
【技術分野】
【０００１】
本開示は、一般に、ラテックスまたは分散液を調製する方法およびラテックスまたは分散液の調製のための装置を対象とする。
【背景技術】
【０００２】
低融点特性を有するポリエステルトナーは、非晶質および結晶性のポリエステル樹脂を使用して調製することができる。これらのポリエステルは、溶媒を含有する回分法によって調製された乳剤に配合してはじめて、トナーに組み込むことができる。溶媒を含有する回分法としては、例えば、溶媒フラッシュ乳化および／または溶媒を用いる転相乳化（ＰＩＥ）が挙げられる。
【０００３】
回分法は、スケールアップするのが困難である可能性がある。その理由は、その工程因子（例えば、樹脂酸価、溶媒蒸発速度および中和剤蒸発速度）が変動することがあり、それにより、広範囲の工程ノイズを引き起こす恐れがあり、バッチ間の正確さと精度（すなわちバッチ間変動）がともに困難になるからである。その結果、所望の様々な粒径を有するラテックスを調製するための限界点を求めるために、試行錯誤的手法を取ることによって、実験室規模でさえ、多大な時間および材料を浪費しかねない。
【０００４】
さらに、特定のバッチについて品質規格を満たさない場合、バッチ全体を退けなければならない。回分法は直ちに中断することができない場合もあるので、（再加工のために送り返すことができる）原料のさらなる浪費の阻止は、多くの場合果たされない。多くの場合、回分法が使用されるが、回分法は本質的に浪費的になる恐れがあり、多くの場合、化学物質の処理および機械管理費を削減した環境調和的プロセスのための将来の企画策定が複雑になり得る。
【０００５】
加えて、従来のＰＩＥプロセスは、通常、機械的な揺動を使用するが、乳化プロセスの間の液相材料の非ニュートン挙動により反応容器の全体にわたって混合効率を十分かつ確実に制御することができない場合がある。高度の混合域はインペラーチップのみに局在し、混合強度は、インペラーから離れると、特に容器壁の領域に沿って減少する。また、混合が非効率的なデッドスポットまたは浅いスポットが、シャフトの端部に沿って分布する可能性がある。さらに、より効率的でより複雑なインペラーのデザインを確立するにはコストが増加する場合がある。したがって、バッチ間の恒常性はこの段階で達成するのが困難になる可能性がある。
【発明の概要】
【発明が解決しようとする課題】
【０００６】
トナーを作製するための従来法より、効率的であり、少ない時間で済み、より恒常性のあるトナー製品を結果としてもたらすトナー製品に使用するのに適したラテックスまたは分散液を調製する方法を提供することは有利であろう。
【課題を解決するための手段】
【０００７】
一実施態様によると、本開示は、ラテックスまたは分散液を調製する方法であって、少なくとも１種の樹脂を有機溶媒と接触させて樹脂混合物を形成する工程；中和剤で樹脂混合物を中和する工程；および連続式で樹脂混合物流れを蒸気流れにさらして分散液を形成する工程を含む方法を提供する。
【０００８】
別の実施態様によると、本開示は、トナーを形成する方法であって、有機溶媒および中和剤に樹脂を接触させて樹脂混合物を形成する工程；連続式で樹脂混合物流れを蒸気流れにさらして分散液を形成する工程；分散液、任意の着色剤および任意のワックスを含むプレトナー（ｐｒｅ−ｔｏｎｅｒ）混合物から粒子を凝集させる工程；および凝集した粒子を合体させてトナー粒子を形成する工程を含む方法をさらに提供する。
【０００９】
また別の実施態様によると、本開示はまた、ラテックスまたは分散液を調製するための装置であって、蒸気入口；樹脂混合物流れ入口；転相乳化ゾーン；およびラテックスまたは分散液の出口を備え、ここで、蒸気入口、樹脂混合物流れ入口、およびラテックスまたは分散液の出口は、転相乳化ゾーンに接続されている装置を提供する。
【図面の簡単な説明】
【００１０】
【図１】ラテックスまたは分散液を調製するための装置の実施形態を示す。
【図２】ＰＩＥゾーンの例示の実施形態を示す。
【図３】本開示の実施例１において製造された樹脂の粒径を表すグラフである。
【発明を実施するための形態】
【００１１】
本開示は、配管に沿った直接的蒸気注入による樹脂ラテックスおよび／または分散液を形成する方法を提供する。水酸化アンモニウムなどの中和剤の量を場合によってあらかじめ組み込んでもよい樹脂溶液を、蒸気も連続して同時に混合ゾーンに注入しながら、連続的に混合ゾーンにポンプ輸送することができる。樹脂混合物および蒸気の直接注入は、蒸気と樹脂混合物との間の直接的接触を作り出して、所望の粒径の樹脂ラテックスを得ることができる。
【００１２】
樹脂混合物と蒸気の水分子との間の接触は、積極的にかつ直ちに混合されて、一つの要因としては蒸気の独特の特性（例えば、広域の乱流および大きな接触面積）により、所望の粒径を有するラテックスまたは分散液を生成する。様々な粒径を所望の粒径および品質規格に従って制御することができる。一つの要因としては蒸気の貫通および乱流の能力により即時の乳化が促進されると考えられている。脱イオン水（ＤＩＷ）および樹脂混合物の混合に通常必要な追加の混合機を必要としないので、開示される方法および装置は、相対的に短い反応時間を可能にし、製造について著しい省スペースをもたらすことができる。
【００１３】
したがって、結果として得られた分散液は、例えば、トナー、塗料、粉末、被膜、医薬品用化合物添加剤、薬物用封止剤、接着剤、食品添加物などを形成するのに使用することができる。
【００１４】
本明細書に開示される方法は、樹脂混合物に蒸気を導入することを含む。樹脂混合物は、有機溶媒および／または中和剤と接触した樹脂を含んでもよく、樹脂混合物の各成分のうち１種または複数を樹脂と接触させることができる。樹脂混合物はまた、樹脂と接触させる界面活性剤を含むことができる。さらに、樹脂と接触させて樹脂混合物を形成する各成分は、いずれか他の成分が樹脂と接触する前、間または後に、樹脂と接触させることができ、複数の成分が使用される場合、所望の場合、同時にまたは別の時に、樹脂と接触させてもよい。
【００１５】
樹脂
樹脂は架橋していても、実質的に架橋していなくてもよい。樹脂混合物は、１種、または２種もしくは３種以上などの複数の樹脂を含んでもよい。樹脂混合物中の樹脂の合計量は、樹脂混合物の約１重量％〜約９９重量％、例えば約１０重量％〜約９５重量％、または約２０重量％〜約９０重量％であってもよい。
【００１６】
本明細書に開示される方法に使用される樹脂は、乳化凝集（ＥＡ）トナーの形成において使用されるいかなるラテックス樹脂であってもよい。そのような樹脂は、任意の適切なモノマーで作製することができる。使用される具体的なポリマーに応じて、用いるモノマーを選択することができる。トナーを作製するための、２つの主要なタイプのＥＡ法が知られている。第一に、アクリラート系、例えば、スチレンアクリラートのトナー粒子を形成するＥＡプロセスである。第二としては、ポリエステル系トナー粒子を形成するＥＡプロセスである。
【００１７】
ラテックス樹脂またはポリマーの例証となる例として、スチレンアクリラート、スチレンメタクリラート、ブタジエン、イソプレン、アクリロニトリル、アクリル酸、メタクリル酸、ベータ−カルボキシエチルアクリラート（ａｒｙｌａｔｅ）、ポリエステル、既知のポリマー、例えば、ポリ（スチレン−ブタジエン）、ポリ（メチルスチレン−ブタジエン）、ポリ（メタクリル酸メチル−ブタジエン）、ポリ（メタクリル酸エチル−ブタジエン）、ポリ（メタクリル酸プロピル−ブタジエン）、ポリ（メタクリル酸ブチル−ブタジエン）、ポリ（アクリル酸メチル−ブタジエン）、ポリ（アクリル酸エチル−ブタジエン）、ポリ（アクリル酸プロピル−ブタジエン）、ポリ（アクリル酸ブチル−ブタジエン）、ポリ（スチレン−イソプレン）、ポリ（メチルスチレン−イソプレン）、ポリ（メタクリル酸メチル−イソプレン）、ポリ（メタクリル酸エチル−イソプレン）、ポリ（メタクリル酸プロピル−イソプレン）、ポリ（メタクリル酸ブチル−イソプレン）、ポリ（アクリル酸メチル−イソプレン）、ポリ（アクリル酸エチル−イソプレン）、ポリ（アクリル酸プロピル−イソプレン）、ポリ（アクリル酸ブチル−イソプレン）；ポリ（スチレン−アクリル酸プロピル）、ポリ（スチレン−アクリル酸ブチル）、ポリ（スチレン−ブタジエン−アクリル酸）、ポリ（スチレン−ブタジエン−メタクリル酸）、ポリ（スチレン−アクリル酸ブチル−アクリル酸）、ポリ（スチレン−アクリル酸ブチル−メタクリル酸）、ポリ（スチレン−アクリル酸ブチル−アクリロニトリル）、ポリ（スチレン−アクリル酸ブチル−アクリロニトリル−アクリル酸）など、およびそれらの混合物が挙げられるがこれらに限定されない。樹脂またはポリマーは、スチレン／アクリル酸ブチル／カルボン酸ターポリマーであってもよい。樹脂の少なくとも１つは、実質的に架橋していなくてよく、架橋した樹脂は、実質的に架橋していない樹脂および架橋した樹脂の合計重量に対して約０．０５〜約１０重量パーセントの量のカルボン酸を含むことができる。
【００１８】
ポリマーを作製するのに使用されるモノマーは限定されず、使用されるモノマーには、例えば、スチレン、アクリラート、例えば、メタクリラート、アクリル酸ブチル、β−カルボキシエチルアクリラート（β−ＣＥＡ）など、ブタジエン、イソプレン、アクリル酸、メタクリル酸、イタコン酸、アクリロニトリル、ベンゼン（ジビニルベンゼンなど）などのうちいずれか１種または複数を含むことができる。既知の連鎖移動剤、例えばドデカンチオールまたは四臭化炭素は、ポリマーの分子量特性を制御するために使用することができる。モノマーからラテックスポリマーを形成するのに適切な任意の方法を制約なしで使用することができる。
【００１９】
実質的に架橋していない樹脂（本明細書において非架橋樹脂とも称される）は、約０．１パーセント未満の架橋を有する樹脂を含むことができる。非架橋ラテックスは、例えば、スチレン、アクリル酸ブチル、およびベータ−カルボキシエチルアクリラート（ベータ−ＣＥＡ）モノマーを含むことができるが、これらのモノマーに限定されず、本明細書においてモノマーＡ、ＢおよびＣと称され、例えば、開始剤、連鎖移動剤（ＣＴＡ）および界面活性剤の存在下で乳化重合によって調製される。
【００２０】
実質的に架橋していない樹脂は、スチレン：アクリル酸ブチル：ベータ−カルボキシエチルアクリラートを含むことができ、ここで、非架橋樹脂モノマーは、限定されないが、モノマーの合計重量に対して、例えば、約７０重量パーセント〜約９０重量パーセントのスチレン、約１０重量パーセント〜約３０重量パーセントのアクリル酸ブチル、および約０．０５重量部〜約１０重量部のベータ−ＣＥＡ、または約３重量部のベータ−ＣＥＡの量で存在することができる。例えば、カルボン酸は、例えば、アクリル酸、メタクリル酸、イタコン酸、ベータ−カルボキシエチルアクリラート（ベータ−ＣＥＡ）、フマル酸、マレイン酸および桂皮酸で構成される群（限定されないが）から選択することができる。
【００２１】
本明細書の特色において、非架橋樹脂は、モノマーの合計重量に対して約７３重量パーセント〜約８５重量パーセントのスチレン、約２７重量パーセント〜約１５重量パーセントのアクリル酸ブチル、および約１．０重量部〜約５重量部のベータ−ＣＥＡを含むことができるが、この組成物および方法はこれらの特定の種類のモノマーまたは範囲に限定されない。別の特色において、非架橋樹脂は、モノマーの合計重量に対して約８１．７重量パーセントのスチレン、約１８．３重量パーセントのアクリル酸ブチルおよび約３．０重量部のベータ−ＣＥＡを含むことができる。
【００２２】
開始剤は、限定されないが、例えば、過硫酸ナトリウム、過硫酸カリウムまたは過硫酸アンモニウムであってもよいが、モノマーの重量に対して、限定されないが、例えば、約０．５〜約３．０パーセントの範囲で存在することができる。ＣＴＡは、限定されないが、モノマーＡおよびＢの合計重量に対して約０．５〜約５．０重量パーセントの量で存在することができる。界面活性剤は、水相の重量に対して約０．７〜約５．０重量パーセントの範囲で存在する陰イオン性界面活性剤であってもよいが、この種類または範囲に限定されない。
【００２３】
樹脂は、非晶質ポリエステル樹脂、結晶性ポリエステル樹脂、および／またはそれらの組み合わせなどのポリエステル樹脂であってもよい。適切な樹脂には、非晶質ポリエステル樹脂および結晶性ポリエステル樹脂の混合物も含まれる。
【００２４】
樹脂は、任意の触媒の存在下でジオールを二塩基酸と反応させることにより形成されるポリエステル樹脂であってもよい。
【００２５】
結晶性樹脂の例としては、ポリエステル、ポリアミド、ポリイミド、ポリオレフィン、ポリエチレン、ポリブチレン、ポリイソブチラート、エチレン−プロピレンコポリマー、エチレン−酢酸ビニルコポリマー、ポリプロピレン、それらの混合物などが挙げられる。具体的な結晶性樹脂は、ポリエステル系、例えばポリ（エチレン−アジパート）、ポリ（プロピレン−アジパート）、ポリ（ブチレン−アジパート）、ポリ（ペンチレン−アジパート）、ポリ（ヘキシレン−アジパート）、ポリ（オクチレン−アジパート）、ポリ（エチレン−スクシナート）、ポリ（プロピレン−スクシナート）、ポリ（ブチレン−スクシナート）、ポリ（ペンチレン−スクシナート）、ポリ（ヘキシレン−スクシナート）、ポリ（オクチレン−スクシナート）、ポリ（エチレン−セバカート）、ポリ（プロピレン−セバカート）、ポリ（ブチレン−セバカート）、ポリ（ペンチレン−セバカート）、ポリ（ヘキシレン−セバカート）、ポリ（オクチレン−セバカート）、ポリ（デシレン−セバカート）、ポリ（デシレン−デカノアート）、ポリ（エチレン−デカノアート）、ポリ（エチレンドデカノアート）、ポリ（ノニレン−セバカート）、ポリ（ノニレン−デカノアート）、コポリ（エチレン−フマラート）−コポリ（エチレン−セバカート）、コポリ（エチレン−フマラート）−コポリ（エチレン−デカノアート）、コポリ（エチレン−フマラート）−コポリ（エチレン−ドデカノアート）、アルカリコポリ（５−スルホイソフタロイル）−コポリ（エチレン−アジパート）、アルカリコポリ（５−スルホイソフタロイル）−コポリ（プロピレン−アジパート）、アルカリコポリ（５−スルホイソフタロイル）−コポリ（ブチレン−アジパート）、アルカリコポリ（５−スルホ−イソフタロイル）−コポリ（ペンチレン−アジパート）、アルカリコポリ（５−スルホ−イソフタロイル）−コポリ（ヘキシレン−アジパート）、アルカリコポリ（５−スルホ−イソフタロイル）−コポリ（オクチレン−アジパート）、アルカリコポリ（５−スルホ−イソフタロイル）−コポリ（エチレン−アジパート）、アルカリコポリ（５−スルホ−イソフタロイル）−コポリ（プロピレン−アジパート）、アルカリコポリ（５−スルホ−イソフタロイル）−コポリ（ブチレン−アジパート）、アルカリコポリ（５−スルホ−イソフタロイル）−コポリ（ペンチレン−アジパート）、アルカリコポリ（５−スルホ−イソフタロイル）−コポリ（ヘキシレン−アジパート）、アルカリコポリ（５−スルホ−イソフタロイル）−コポリ（オクチレン−アジパート）、アルカリコポリ（５−スルホイソフタロイル）−コポリ（エチレン−スクシナート）、アルカリコポリ（５−スルホイソフタロイル）−コポリ（プロピレン−スクシナート）、アルカリコポリ（５−スルホイソフタロイル）−コポリ（ブチレンスクシナート）、アルカリコポリ（５−スルホイソフタロイル）−コポリ（ペンチレン−スクシナート）、アルカリコポリ（５−スルホイソフタロイル）−コポリ（ヘキシレン−スクシナート）、アルカリコポリ（５−スルホイソフタロイル）−コポリ（オクチレン−スクシナート）、アルカリコポリ（５−スルホ−イソフタロイル）−コポリ（エチレン−セバカート）、アルカリコポリ（５−スルホ−イソフタロイル）−コポリ（プロピレン−セバカート）、アルカリコポリ（５−スルホ−イソフタロイル）−コポリ（ブチレン−セバカート）、アルカリコポリ（５−スルホ−イソフタロイル）−コポリ（ペンチレン−セバカート）、アルカリコポリ（５−スルホ−イソフタロイル）−コポリ（ヘキシレン−セバカート）、アルカリコポリ（５−スルホ−イソフタロイル）−コポリ（オクチレン−セバカート）、アルカリコポリ（５−スルホ−イソフタロイル）−コポリ（エチレン−アジパート）、アルカリコポリ（５−スルホ−イソフタロイル）−コポリ（プロピレン−アジパート）、アルカリコポリ（５−スルホ−イソフタロイル）−コポリ（ブチレン−アジパート）、アルカリコポリ（５−スルホ−イソフタロイル）−コポリ（ペンチレン−アジパート）、アルカリコポリ（５−スルホ−イソフタロイル）−コポリ（ヘキシレン−アジパート）、ポリ（オクチレン−アジパート）であってもよい。ただし、アルカリはナトリウム、リチウムまたはカリウムのような金属である。ポリアミドの例としては、ポリ（エチレン−アジポアミド）、ポリ（プロピレン−アジポアミド）、ポリ（ブチレンアジポアミド）、ポリ（ペンチレン−アジポアミド）、ポリ（ヘキシレン−アジポアミド）、ポリ（オクチレン−アジポアミド）、ポリ（エチレン−スクシンイミド）、およびポリ（プロピレン−セバカミド（ｓｅｂｅｃａｍｉｄｅ））が挙げられる。ポリイミドの例としては、ポリ（エチレン−アジポイミド）、ポリ（プロピレン−アジポイミド）、ポリ（ブチレン−アジポイミド）、ポリ（ペンチレン−アジポイミド）、ポリ（ヘキシレン−アジポイミド）、ポリ（オクチレン−アジポイミド）、ポリ（エチレン−スクシンイミド）、ポリ（プロピレン−スクシンイミド）、およびポリ（ブチレン−スクシンイミド）が挙げられる。
【００２６】
結晶性樹脂は、例えば、トナー成分の約５〜約５０重量パーセント、トナー成分の約１０〜約３５重量パーセント、またはトナー成分の約２０重量パーセント〜約３５重量パーセントの量で存在することができる。結晶性樹脂は、実施形態において、例えば、約３０℃〜約１２０℃、約５０℃〜約９０℃、または約６０℃〜約８０℃の様々な融点を有することができる。結晶性樹脂は、ゲルパーミエーションクロマトグラフィー（ＧＰＣ）によって測定した場合、例えば、約１，０００〜約５０，０００（約２，０００〜約２５，０００など）の数平均分子量（Ｍｎ）、および、ポリスチレン標準を使用してゲルパーミエーションクロマトグラフィーによって求めた場合、例えば、約２，０００〜約１００，０００（約３，０００〜約８０，０００など）の重量平均分子量（Ｍｗ）を有することができる。結晶性樹脂の分子量分布（Ｍｗ／Ｍｎ）は、例えば、約２〜約６、実施形態においては約３〜約４であってもよい。
【００２７】
結晶性または非晶質のポリエステルを形成するのに使用することができる重縮合触媒としては、チタン酸テトラアルキル、ジブチルスズオキシドなどのジアルキルスズオキシド、ジラウリン酸ジブチルスズなどのテトラアルキルスズ、およびブチルスズオキシドヒドロキシドなどのジアルキルスズオキシドヒドロキシド、アルミニウムアルコキシド、アルキル亜鉛、ジアルキル亜鉛、酸化亜鉛、酸化第一スズ、またはそれらの組み合わせが挙げられる。そのような触媒は、ポリエステル樹脂を生成するために使用される出発二塩基酸または出発ジエステルに対して、例えば、約０．０１モルパーセント〜約５モルパーセントの量で使用することができる。
【００２８】
適切な非晶質樹脂としては、ポリエステル、ポリアミド、ポリイミド、ポリオレフィン、ポリエチレン、ポリブチレン、ポリイソブチラート、エチレン−プロピレンコポリマー、エチレン−酢酸ビニルコポリマー、ポリプロピレン、それらの組み合わせなどが挙げられる。使用することができる非晶質樹脂の例としては、スルホン酸アルカリ化ポリエステル樹脂、分岐スルホン酸アルカリ化ポリエステル樹脂、スルホン酸アルカリ化ポリイミド樹脂、および分岐スルホン酸アルカリ化ポリイミド樹脂が挙げられる。スルホン酸アルカリ化ポリエステル樹脂、例えばコポリ（エチレン−テレフタラート）−コポリ（エチレン−５−スルホ−イソフタラート）、コポリ（プロピレン−テレフタラート）−コポリ（プロピレン−５−スルホ−イソフタラート）、コポリ（ジエチレン−テレフタラート）−コポリ（ジエチレン−５−スルホ−イソフタラート）、コポリ（プロピレン−ジエチレン−テレフタラート）−コポリ（プロピレン−ジエチレン−５−スルホイソフタラート）、コポリ（プロピレン−ブチレン−テレフタラート）−コポリ（プロピレン−ブチレン−５−スルホイソフタラート）、コポリ（プロポキシ化ビスフェノールＡ−フマラート）−コポリ（プロポキシ化ビスフェノールＡ−５−スルホ−イソフタラート）、コポリ（エトキシ化ビスフェノールＡ−フマラート）−コポリ（エトキシ化ビスフェノールＡ−５−スルホ−イソフタラート）、およびコポリ（エトキシ化ビスフェノールＡ−マレアート）−コポリ（エトキシ化ビスフェノールＡ−５−スルホ−イソフタラート）の金属塩またはアルカリ塩は、実施形態において有用であり得る。ただし、アルカリ金属は、例えば、ナトリウム、リチウムまたはカリウムイオンである。
【００２９】
不飽和非晶質ポリエステル樹脂は、ラテックス樹脂として使用することができる。例示の不飽和非晶質ポリエステル樹脂としては、ポリ（プロポキシ化ビスフェノールｃｏ−フマラート）、ポリ（エトキシ化ビスフェノールｃｏ−フマラート）、ポリ（ブチロキシ化ビスフェノールｃｏ−フマラート）、ポリ（ｃｏ−プロポキシ化ビスフェノールｃｏ−エトキシ化ビスフェノールｃｏ−フマラート）、ポリ（１，２−プロピレンフマラート）、ポリ（プロポキシ化ビスフェノールｃｏ−マレアート）、ポリ（エトキシ化ビスフェノールｃｏ−マレアート）、ポリ（ブチロキシ化ビスフェノールｃｏ−マレアート）、ポリ（ｃｏ−プロポキシ化ビスフェノールｃｏ−エトキシ化ビスフェノールｃｏ−マレアート）、ポリ（１，２−プロピレンマレアート）、ポリ（プロポキシ化ビスフェノールｃｏ−イタコナート）、ポリ（エトキシ化ビスフェノールｃｏ−イタコナート）、ポリ（ブチロキシ化ビスフェノールｃｏ−イタコナート）、ポリ（ｃｏ−プロポキシ化ビスフェノールｃｏ−エトキシ化ビスフェノールｃｏ−イタコナート）、ポリ（１，２−プロピレンイタコナート）、およびそれらの組み合わせが挙げられるがこれらに限定されない。適切なポリエステル樹脂は、ポリアルコキシ化ビスフェノールＡ−ｃｏ−テレフタル酸／ドデセニルコハク酸／トリメリット酸樹脂、またはポリアルコキシ化ビスフェノールＡ−ｃｏ−テレフタル酸／フマル酸／ドデセニルコハク酸樹脂、またはそれらの組み合わせであってもよい。
【００３０】
そのような非晶質樹脂は、約１０，０００〜約１００，０００、約１５，０００〜約８０，０００、または約２４，０００〜約４５，０００の重量平均分子量（Ｍｗ）を有することができる。
【００３１】
ラテックス樹脂として使用することができる直鎖プロポキシ化ビスフェノールＡフマラート樹脂の例は、Ｒｅｓａｎａ  Ｓ／Ａ  Ｉｎｄｕｓｔｒｉａｓ  Ｑｕｉｍｉｃａｓ，Ｓａｏ  Ｐａｕｌｏ  Ｂｒａｚｉｌから商品名ＳＰＡＲＩＩで入手可能である。使用することができ、市販されている他のプロポキシ化ビスフェノールＡフマラート樹脂としては、花王株式会社（日本）からのＧＴＵＦおよびＦＰＥＳＬ−２、およびＲｅｉｃｈｈｏｌｄ，Ｒｅｓｅａｒｃｈ  Ｔｒｉａｎｇｌｅ  Ｐａｒｋ，Ｎｏｒｔｈ  ＣａｒｏｌｉｎａからのＥＭ１８１６３５が挙げられる。
【００３２】
実施形態において、適切な結晶性樹脂は、ドデカン二酸および１，９−ノナンジオールで形成される樹脂を含むことができる。
【００３３】
そのような結晶性樹脂は、約１０，０００〜約１００，０００、約１４，０００〜約３０，０００、または約１８，０００〜２４，０００の重量平均分子量（Ｍｗ）を有することができる。
【００３４】
例えば、ポリアルコキシ化ビスフェノールＡ−ｃｏ−テレフタル酸／ドデセニルコハク酸／トリメリット酸樹脂、またはポリアルコキシ化ビスフェノールＡ−ｃｏ−テレフタル酸／フマル酸／ドデセニルコハク酸樹脂、またはそれらの組み合わせは、ポリドデカン二酸−ｃｏ−１，９−ノナンジオール結晶性ポリエステル樹脂と組み合わせることができる。
【００３５】
樹脂は、約３０℃〜約８０℃、約３５℃〜約７０℃、または約４５℃〜約６５℃のガラス転移温度を有することができる。樹脂は、約１３０℃で約１０〜約１，０００，０００Ｐａ・ｓ、約２０〜約１００，０００Ｐａ・ｓ、または約５００〜約５０，０００Ｐａ・ｓの溶融粘度を有することができる。１種または２種以上のトナー樹脂が使用されてもよい。２種以上のトナー樹脂が使用される場合、トナー樹脂は、例えば、約１０パーセント（第１の樹脂）／９０パーセント（第２の樹脂）〜約９０パーセント（第１の樹脂）／１０パーセント（第２の樹脂）、または約４０パーセント（第１の樹脂）／６０パーセント（第２の樹脂）などの任意の適切な比率（例えば、重量比率）であってもよい。樹脂は乳化重合法によって形成することができる。
【００３６】
樹脂は、約３０℃〜約２００℃（約５０℃〜約１５０℃、または約７０℃〜約１００℃など）の高温で形成することができる。しかし、樹脂は室温で形成することもできる。
【００３７】
例えば、樹脂混合物の間で実質的に一様な濃度にしてより良好な品質管理を可能にするために、樹脂混合物をＰＩＥゾーンへポンプ輸送する前に、樹脂混合物の撹拌を行ってもよい。任意の適切な撹拌デバイスを使用することができる。実施形態において、撹拌速度は、約１０回転／分（ｒｐｍ）〜約５，０００ｒｐｍ、約２０ｒｐｍ〜約２，０００ｒｐｍ、または約５０ｒｐｍ〜約１，０００ｒｐｍであってもよい。撹拌速度は一定であってよいが、撹拌速度を変えることもできる。しかし、機械式または磁性式の揺動は本明細書に開示される方法においては必要でない。
【００３８】
樹脂混合物に樹脂を溶解するのを助けるために、任意の適切な有機溶媒を樹脂混合物中の樹脂と接触させることができる。本明細書に開示される方法に適切な有機溶媒としては、例えば約１重量％〜９９重量％、約２０重量％〜８０重量％、または約２０重量％〜約５０重量％の量の、アルコール、ケトン、アミド、ニトリル、エーテル、スルホン、スルホキシド、ホスホルアミド、ベンゼンおよびベンゼン誘導体、エステル、アミンおよびそれらの組み合わせが挙げられる。
【００３９】
有機溶媒は水に混和しなくてもよく、約３０℃〜約１００℃の沸点を有することができる。任意の適切な有機溶媒を転相剤または溶媒反転剤として使用することができる。有機溶媒は、樹脂の約１重量％〜約２５重量％（樹脂の約５重量％〜約２０重量％、または樹脂の約１０重量％〜樹脂の約１５重量％など）の量で使用することができる。
【００４０】
適切な塩基性中和剤としては、無機塩基性剤および有機塩基性剤の両方が挙げられる。
【００４１】
塩基性剤は、樹脂の約０．００１重量％〜５０重量％（樹脂の約０．０１重量％〜約２５重量％、または樹脂の約０．１重量％〜５重量％など）の量で存在するように、例えば、水酸化ナトリウム薄片などの固体として使用することができる。
【００４２】
上記のように、塩基性中和剤は酸性基を有する樹脂に添加することができる。様々な実施形態において、塩基性中和剤の添加は、それにより約５〜約１２、約６〜約１１、または約７〜８のｐＨに、酸性基を有する樹脂を含む乳剤のｐＨを増加させることができる。酸性基の中和によって、分散液の形成を増強することができる。
【００４３】
中和率は、約２５％〜約５００％（約５０％〜約４５０％、または約１００％〜約４００％など）であってもよい。
【００４４】
先に論じたように、ラテックス分散液を形成するのに使用される樹脂混合物を形成する前に、界面活性剤を樹脂と接触させることができる。１種または２種以上の界面活性剤を使用することができる。界面活性剤は、イオン性界面活性剤および非イオン性界面活性剤から選択することができる。トナーを形成するのに使用される樹脂を形成するためのラテックスは、場合によって窒素などの不活性ガス中で、界面活性剤または共界面活性剤を含有する水相中で調製することができる。ラテックス分散液を形成するために樹脂と共に使用される界面活性剤は、固体の約０．０１〜約１５重量パーセント、固体の約０．１〜約１０重量パーセント、または固体の約２〜約５重量パーセントの量の、イオン性または非イオン性界面活性剤であってもよい。
【００４５】
具体的な界面活性剤またはそれらの組み合わせ、ならびに使用されるそれぞれの量の選択は、当業者の理解の範囲内にある。
【００４６】
幾つかの実施形態において、蒸気は、連続的に水を注入する方法として、ならびにＰＩＥゾーン用の広域の乱流源のための供給源として、同時に役立つことができる。多種類の蒸気をすべて使用することができる。例えば、蒸気の幾つかの分類としては、含湿蒸気、飽和蒸気、または過熱蒸気のいずれかが挙げられ得る。
【００４７】
蒸気は、約８０℃〜約１５０℃（約９０℃〜約１３０℃、または約１００℃〜約１２０℃など）の温度で樹脂混合物に導入することができる。樹脂混合物に導入される蒸気の圧力は、約０．０４ｂａｒ〜約３５ｂａｒ（約０．１ｂａｒ〜約２０ｂａｒ、または約０．７ｂａｒ〜約４．５ｂａｒなど）であってもよい。
【００４８】
従来のＰＩＥ法では、樹脂混合物へ液相水を添加し、乳化プロセスを推進するために機械的揺動を使用する。液相水の代りに、または、それに加えて、本明細書に開示される方法では、乳化プロセスを推進するために蒸気、または気相水の注入を使用する。
【００４９】
図１は、本明細書に開示される蒸気の連続的な直接注入によるポリマーラテックスおよび／または分散液を調製するための装置の実施形態を示す。この実施形態において、装置１は、機械式混合機３、樹脂ポンプ４、脱イオン水（ＤＩＷ）入口５、熱交換器６、高温浴７、蒸気入口８、樹脂混合物流れ入口９、転相乳化（ＰＩＥ）ゾーン１０、およびラテックス樹脂流れ出口１１を場合によって備える、樹脂混合物容器２を備える。樹脂混合物は、まず、機械式混合機３を用いて原料を連続的に供給することによって樹脂混合物容器２内で調製することができ、次いで、ポンプ４によってＰＩＥゾーン１０に向けてポンプ輸送される。ＤＩＷは、ＤＩＷ入口流５（水または蒸気を含んでいてもよい）を通って装置１に進入し、場合によって熱交換器６に輸送することができる。次いで、熱交換器６はＤＩＷを蒸気に加熱し、幾つかの実施形態においては、高温の油浴７を使用してこの伝熱を達成することができる。次いで、蒸気は、熱交換器６から蒸気入口８を通してＰＩＥゾーン１０に輸送される。次いで、蒸気入口８からの蒸気と樹脂混合物流れ入口９からの樹脂混合物は、ＰＩＥゾーン１０で混合される。ここで、ポリマーラテックスおよび／または分散液が直ちに形成され、ラテックス出口１１を通って装置を出る。
【００５０】
図２は、本明細書に開示される直接的蒸気注入によってラテックスを調製するための、連続法のＰＩＥ混合ゾーンの例示の実施形態を示す。この実施形態において、ＰＩＥゾーンは「Ｔ字」型の継手を形成し、樹脂混合物は樹脂混合物入口９から輸送され、熱交換器６（図示せず）からの蒸気は、蒸気入口８を通してＰＩＥゾーン１０に輸送される。次いで、蒸気および樹脂混合物は、樹脂混合物流れと蒸気流れの合体から結果として生じ得る広域の乱流により少なくとも部分的に混合される。次いで、ラテックスおよび／または分散液が形成され、ラテックス出口１１を通って「Ｔ字」形ＰＩＥゾーン１０を出る。
【００５１】
図２はＰＩＥのＴ字形のゾーンを図示するが、本開示は特に形状において限定されない。Ｙ字形などの様々な形状の可能性のあるＰＩＥ形ゾーンも使用することができる。
【００５２】
樹脂混合物が室温にある場合、蒸気を樹脂混合物に導入することができる。代替として、樹脂混合物をほぼ室温から約６０℃、例えば約３０℃から約５０℃、または約３５℃から約４０℃の温度に加熱する場合、蒸気を樹脂混合物に導入することができる。水蒸気の形態の蒸気はかなりの量の熱を持つ。熱の移動は、水蒸気が樹脂と接触するときに生じる。上記したように、蒸気は、約８０℃〜約１５０℃（約９０℃〜約１３０℃、または約１００℃〜約１２０℃など）の温度で樹脂混合物に導入することができる。樹脂混合物に導入される蒸気の圧力は、約０．０４ｂａｒ〜約３５ｂａｒ（約０．１ｂａｒ〜約２０ｂａｒ、または約０．７ｂａｒ〜約４．５ｂａｒなど）であってもよい。
【００５３】
溶媒は、蒸気を導入すると自発的に蒸発し得る。
【００５４】
その初期段階では、樹脂混合物は「油中水相」であってもよい。樹脂混合物中への水蒸気の連続的注入などの注入は、樹脂混合物を同時に加熱、混合するのに使用することができる。樹脂混合物は局部的にはそれほど濃厚でなくなり、一方、微小ゾーンでは気相水分が樹脂混合物中にまで拡大し、混合効率の高い広域の乱流によって同時に混合される。水蒸気と樹脂混合物との間の接触面が大きいので、ＰＩＥが急速に生じ、「水中油相」分散液を形成する。
【００５５】
その上、運動エネルギーを有する蒸気圧下の蒸気の氾濫を、樹脂混合物と水との間でのさらなる剪断および／または混合を導入するのに使用して乳化を促進することができる。剪断および混合を、気相の蒸気によりマクロの規模および分子レベルで起こすことができる。プロセスでの蒸気の使用は、乳化プロセスの運動論的安定化の条件を満たす。
【００５６】
本明細書に開示される方法によって製造されたラテックスまたは分散液は、約１５００ｎｍ以下（約５ｎｍ〜約１０００ｎｍ、または約５０ｎｍ〜約５００ｎｍ、または約１００ｎｍ〜約３００ｎｍなど）の寸法を有する水性媒体中の乳化樹脂粒子を含むことができる。本明細書に開示される方法に従って製造されたラテックスの粒径分布は、約６０ｎｍ〜約３００ｎｍ（約１００ｎｍ〜約２５０ｎｍ、または約１００ｎｍ〜約２００ｎｍなど）であってもよい。ラテックス分散液の粗大物含有率は、約０重量％〜約１重量％（約０．１重量％〜約０．５重量％、または約０．２％〜約０．４％など）であってもよい。本開示のラテックス分散液の固形分含有量は、約５重量％〜約５０重量％（約１０重量％〜約４５重量％、または約３０重量％〜約４０重量％など）であってもよい。
【００５７】
ラテックス分散液中に形成される粒子の寸法は、樹脂混合物中の溶媒比率、および／または中和剤比率によって制御することができる。ラテックス分散液の固形分濃度は、樹脂混合物と水との比率によって制御することができる。本明細書に開示される方法は、ラテックスまたは分散液を形成するのに使用される予め作製された樹脂などの出発樹脂と同じ分子量特性を保持する、乳化樹脂粒子を製造することができる。
【００５８】
乳化後、追加の界面活性剤、水および／または中和剤を添加して乳剤を希釈してもよい。乳化後、分散液を室温、例えば約２０℃〜約２５℃に冷却してもよい。乳化後、ラテックスまたは分散液を蒸留または加熱してラテックスまたは分散液中の残存溶媒を除去してもよい。
【００５９】
本開示のラテックスまたは分散液の実施形態は、結晶性および／または非晶質のポリエステル樹脂を使用して、超低融点ＥＡプロセスなどの低融点ＥＡプロセスに適した寸法を有する粒子などの、ＥＡプロセスに適した粒子を製造するために使用することができる。ラテックス分散液の実施形態は、均質化または濾過を使用せずに低い粗大物含有率で製造することができる。
【００６０】
先に論じたように、本明細書に開示される幾つかの方法に従って製造されたラテックス分散液は、ＥＡトナーなどのトナーを形成するのに使用することができる。ラテックス分散液は、ＥＡ合体プロセスの粒子凝集の前などにプレトナー混合物に添加することができる。ラテックスまたは分散液、ならびにバインダー樹脂、ワックス分散液などのワックス、着色剤、および任意の他の所望のまたは必要な添加剤（界面活性剤など）は、プレトナー混合物を形成することができる。
【００６１】
プレトナー混合物を調製することができ、その結果得られる混合物のｐＨは、例えば、酢酸、硝酸などの酸によって調節することができる。混合物のｐＨは約４〜約５となるように調節することができる。加えて、混合物を均質化することができる。混合物が均質化される場合、均質化は毎分約６００〜約４，０００回転の混合速度で混合することにより達成することができる。均質化は、例えば、ＩＫＡ  ＵＬＴＲＡ  ＴＵＲＲＡＸ  Ｔ５０プローブホモジナイザーを含む任意の適切な手段によって達成することができる。
【００６２】
本明細書に開示される方法によって製造されたラテックス分散液のプレトナー混合物への添加または組み込みを含む、上記混合物の調製の後、凝集剤を混合物に添加することができる。凝集剤を樹脂混合物容器に添加するか、ＰＩＥゾーンの前に樹脂混合物流れに注入するか、または直接ＰＩＥゾーンへ注入してもよい。任意の適切な凝集剤を、トナーを形成するために使用することができる。凝集剤は、樹脂のガラス転移温度（ＴＧ）未満の温度で混合物に添加することができる。
【００６３】
凝集剤は、例えば、混合物中の樹脂の約０．０１重量パーセント〜約８重量パーセント（約０．１重量パーセント〜約１重量パーセント、または約０．１５重量パーセント〜約０．８重量パーセントなど）の量でトナーを形成するのに使用される混合物に添加することができる。上記によって、凝集に十分な量の薬剤を得ることができる。
【００６４】
粒子の凝集およびその後の合体を制御するために、凝集剤は、経時的に計量して混合物に添加することができる。例えば、薬剤を約５〜約２４０分（約３０〜約２００分など）の時間にわたり計量して混合物に添加することができるが、所望の場合または必要に応じて使用する時間には長短があってよい。毎分約５０回転〜毎分約１，０００回転、または毎分約１００回転〜毎分約５００回転などの撹拌条件下に混合物を維持しながら、薬剤の添加を行ってもよい。薬剤の添加はまた、上記の樹脂のガラス転移温度未満の温度（約３０℃〜約９０℃、または約３５℃〜約７０℃など）で混合物を維持しながら行ってもよい。
【００６５】
所定の望ましい粒径を得るために、粒子は、樹脂混合容器内で凝集させるか、または樹脂混合容器から下流で注入することができる。所定の望ましい寸法とは、形成前に決定された得ようとする所望の粒径を指すことができ、そのような粒径に到達するまで、粒径は成長プロセス中にモニターされる。試料を成長プロセス中に取り、例えばコールターカウンターで平均粒径を分析することができる。このように、高温を維持する、または、例えば、約３０℃から約９９℃に徐々に温度を上昇させ、約０．５時間〜約１０時間（約１時間〜約５時間など）の時間、撹拌を維持しながらこの温度に混合物を保持することにより凝集を進めて、凝集した粒子を得ることができる。所定の望ましい粒径に達したら、その時に成長プロセスは停止される。所定の望ましい粒径は、最終のトナー粒子の所望の寸法内とすることができる。
【００６６】
凝集剤の添加後の粒子の成長および成形は、任意の適切な条件下に達成することができる。例えば、成長および成形は、凝集が合体とは別に生じる条件下で行うことができる。別々の凝集および合体段階に関して、凝集プロセスは、上記の樹脂のガラス転移温度未満であってもよい、例えば、約４０℃〜約９０℃（約４５℃〜約８０℃など）の高温で剪断条件下に行うことができる。
【００６７】
トナー粒子の所望の最終寸法が達成されたら、混合物のｐＨは塩基を用いて約３〜約１０（約５〜約９など）の値に調節することができる。
【００６８】
ｐＨの調節は、トナーの成長を凍結する、すなわち停止するために使用することができる。トナーの成長を停止するために使用される塩基としては、例えば、アルカリ金属水酸化物（例えば、水酸化ナトリウム、水酸化カリウム、水酸化アンモニウム、それらの組み合わせなど）などの任意の適切な塩基が挙げられ得る。実施形態において、エチレンジアミン四酢酸（ＥＤＴＡ）を、上に示した所望の値にｐＨを調節するのを助けるために添加することができる。
【００６９】
凝集および直接的蒸気注入の後であるが、しかし合体の前に、樹脂被膜を凝集した粒子に施してその上にシェルを形成することができる。トナー樹脂を形成するのに適切であると上述した任意の樹脂をシェルとして使用することができる。
【００７０】
シェルを形成するために使用することができる樹脂としては、上記の結晶性ポリエステル、および／または、コアとしての使用のために上記した非晶質樹脂が挙げられるがこれらに限定されない。複数の樹脂を任意の適切な量で使用することができる。
【００７１】
シェル樹脂は、当業者の理解の範囲内の任意の方法によって凝集した粒子に塗布することができる。シェルを形成するために使用される樹脂は、上記の任意の界面活性剤を含む分散液中にあってよい。この樹脂を有する分散液は、凝集した粒子を覆ってシェルが形成されるように上記の凝集した粒子と組み合わせることができる。実施形態において、シェルは、形成された凝集体を覆って最大約５ミクロン、約０．１〜約２ミクロン、または約０．３〜約０．８ミクロンの厚さを有することができる。
【００７２】
凝集した粒子を覆うシェルの形成は、約３０℃〜約８０℃の、実施形態においては約３５℃〜約７０℃の温度に加熱しながら行うことができる。シェルの形成は、約５分〜約１０時間（約１０分〜約５時間、または約３０分〜約２時間など）の時間で行ってもよい。
【００７３】
例えば、トナープロセスは、高速でブレンドしながらワックス分散液および着色剤の存在下で、ポリマーラテックスを任意の凝固剤と混合することによりトナー粒子を形成することを含むことができる。結果として得られた、例えば約２〜約３のｐＨを有する混合物は、ポリマー樹脂のＴｇ未満の温度への加熱によって凝集してトナーの寸法の凝集体を与えることができる。場合によって、形成された凝集体に追加のラテックスを添加し、形成された凝集体を覆うシェルを与えることができる。混合物のｐＨは、約７のｐＨが達成できるまで、例えば、水酸化ナトリウム溶液の添加によって変化させることができる。
【００７４】
所望の粒径への凝集および任意のシェルの塗布の後、粒子を所望の最終形状に合体することができる。合体は、例えば、トナー粒子を形成するのに使用される樹脂のガラス転移温度以上であってもよい、約４５℃〜約１００℃、約５５℃〜約９９℃、または約６０℃〜約８０℃の温度に混合物を加熱することによって、および／または、例えば、毎分約１００回転〜毎分約１，０００回転（毎分約２００回転〜毎分約８００回転、または毎分３００〜６００回転など）の撹拌速度に撹拌を減少させることによって達成することができる。融合した粒子は、所望形状が達成されるまで、ＳＹＳＭＥＸ  ＦＰＩＡ  ２１００分析計などで形状因子または円形度を測定することができる。
【００７５】
使用する温度は高くても低くてもよく、その温度はバインダーに使用される樹脂の関数であることが理解される。合体は、約０．０１時間〜約９時間（約０．１時間〜約４時間など）の時間にわたって達成することができる。
【００７６】
凝集および／または合体の後、混合物は室温（約２０℃〜約２５℃など）に冷却することができる。その冷却は、所望に応じて、速くても遅くてもよい。適切な冷却の方法は、反応器のまわりのジャケットに冷水を導入することを含む。冷却後、トナー粒子は、水で洗浄し、次いで乾燥することができる。乾燥は、例えば、凍結乾燥を含む乾燥に適切な任意の方法によって達成することができる。
【００７７】
ワックスは、トナー粒子の形成においてラテックスまたは分散液、着色剤などと組み合わせることができる。ワックスを含む場合、ワックスは、例えば、トナー粒子の約１重量パーセント〜約２５重量パーセント（トナー粒子の約５重量パーセント〜約２０重量パーセント、または約１０重量パーセント〜約１８重量パーセントなど）の量で存在することができる。
【００７８】
本明細書に記載されるトナー粒子は、着色剤をさらに含むことができる。着色剤には、顔料、染料、染料の混合物、顔料の混合物、染料と顔料の混合物などが含まれる。
【００７９】
望ましい場合または必要な場合、トナー粒子は他の任意の添加剤を含むことができる。例えば、トナーは、正または負の電荷制御剤を、例えば、トナーの約０．１〜約１０重量パーセント（トナーの約１〜約３重量パーセントなど）の量で含むことができる。
【００８０】
流動補助添加剤を含む形成の後に、トナー粒子に外部添加剤粒子をブレンドしてもよく、この場合、添加剤は、トナー粒子表面に存在し得る。
【００８１】
トナー粒子は、約１７，０００〜約８０，０００ダルトンの範囲の重量平均分子量（Ｍｗ）、約３，０００〜約１０，０００ダルトンの数平均分子量（Ｍｎ）、および約２．１〜約１０のＭＷＤ（トナー粒子のＭｗとＭｎの比率、ポリマーの多分散性、または幅の尺度）を有することができる。
【実施例】
【００８２】
材料調製
３０ｇの非晶質樹脂１、Ｎ−メチル−Ｎ−エタノールパーフルオロオクタンスルホンアミド（Ｍｗ＝４４１２０、Ｔｇ開始＝５６．８℃）を３０ｇのメチルエチルケトン（ＭＥＫ）と３ｇのイソプロピルアルコール（ＩＰＡ）との混合物と混合した。次いで、この溶液を６０℃の水浴中で混合し樹脂を溶解した。
【００８３】
実施例１
３０ｇの試料１を１００ｍＬのプラスチックボトルに移した。１０％の水酸化アンモニウム０．８８ｇ（中和率（ｒａｔｉｏｎ）８５％）をプラスチックボトルに添加し、次いで、混合物を振盪によって十分に混合した。
【００８４】
次いで、樹脂混合物を、図１および２の装置内に例示したように樹脂混合物流れ入口を通ってＰＩＥゾーンへポンプ輸送した。蒸気を約１００℃の温度で発生させ、ＰＩＥゾーンに注入して樹脂混合物と接触させた。ラテックスの乳化がＰＩＥゾーンで直ちに生じ始め、ラテックス出口で収集した。
【００８５】
図３に示すように、得られた分散液は、平均粒径約３０ｎｍ〜約３００ｎｍを有していた。大半の粒子は、４０ｎｍ〜１５０ｎｍの間の寸法を有している。
【００８６】
この結果は、開示された連続法および装置が良好であり、また、柔軟で単純な構造を有していたことを実証し、この方法および装置は、外部の混合機を用いずに必要とするラテックスの粒度範囲を首尾よく調製できることを示した。開示された方法および装置が、スケールアップ、スケールダウンのいずれも可能であることは、これらの結果から理解されよう。
【図１】
2014173089.tif 000002
【図２】
2014173089.tif 000003
【図３】
2014173089.tif 000004